고강 도 용융 아연 도금 강판 의 제조 방법 은 , 질량 ％ 로 C : 0 . 005 ％ 이상 0 . 12 ％ 이하 , Si : 0 . 7 ％ 이상 1 . 8 ％ 이하 , Mn : 0 . 5 ％ 이상 2 . 8 ％ 이하 , P : 0 % 초과 0 . 1 ％ 이하 , S : 0 % 초과 0 . 07 ％ 이하 , Al : 0 % 초과 1 . 0 ％ 이하 , N : 0 % 초과 0 . 008 ％ 이하 를 함유 하 고 , 잔부 가 Fe 및 불가피 적 불순물 로 이루어지 는 강판 을 , 직 화 로 ( Direct Fired Furnace , DFF ) 형 또는 무산 화 로 ( Non Oxidizing Furnace , NOF ) 형 의 가 열대 ( heating zone ) 를 갖 는 연속 식 용융 아연 도금 라인 ( Continuous Galvanizing Line , CGL ) 에서 , 가 열 대 의 분위기 가스 조성 의 CO / H 2 O 부피 비 를 0 . 001 이상 0 . 8 이하 로 하 고 , 가 열 대 출 측 에 있 어서 의 강판 온도 가 700 ℃ 이상 에서 폭 방향 온도 편차 를 20 ℃ 미만 으로 하 고 , 추가 로 가 열대 내 에 있 어서 의 400 ℃～ 가 열 대 출 측 온도 까지 의 평균 승 온 속도 가 10 ℃/ s 이상 이 되 도록 하 여 강판 을 가열 하 고 , 다음 으로 700 ～ 940 ℃ 의 온도 역 에서 15 ～ 600 s 소둔 하 고 , 계속 해서 3 ℃/ s 이상 의 냉각 속도 로 440 ～ 550 ℃ 의 온도 역 의 온도 로 냉각 한 후 , 200 s 이내 에 440 ～ 500 ℃ 의 용융 아연 도금 욕 에 440 ～ 550 ℃ 의 강판 을 침지 시켜 용융 아연 도금 한다 . 이 방법 에 의해 , 양호 한 도금 외관 을 갖 고 성형 성 이 우수 한 인장 강도 590 MPa 급 의 고강 도 용융 아연 도금 강판 을 얻 는다 .